(57)【要約】【課題】得られる画像におけるトナーの飛び散り抑制性、濃度むら抑制性、背景部かぶり抑制性、及び、像保持体汚染抑制性に優れる静電荷像現像用トナーを提供すること。【解決手段】少なくとも非イオン性界面活性剤、結着樹脂、及び、離型剤を含むトナー母粒子と、外添剤とを有し、前記非イオン性界面活性剤の含有量が、トナーの全質量に対し、０．０５質量％以上１質量％以下であり、前記外添剤が、算術平均粒径が５０ｎｍ以上４００ｎｍ以下である粒子を含み、前記外添剤の遊離量が、５質量％以下である静電荷像現像用トナー。【選択図】なし【特許請求の範囲】
【請求項１】
少なくとも非イオン性界面活性剤、結着樹脂、及び、離型剤を含むトナー母粒子と、
外添剤とを有し、
前記非イオン性界面活性剤の含有量が、トナーの全質量に対し、０．０５質量％以上１質量％以下であり、
前記外添剤が、算術平均粒径が５０ｎｍ以上４００ｎｍ以下である粒子を含み、
前記外添剤の遊離量が、５質量％以下である
静電荷像現像用トナー。
【請求項２】
前記静電荷像現像用トナーにおける前記粒子の含有量ＭＡに対する前記トナーにおける前記非イオン性界面活性剤の含有量ＭＢの質量比（ＭＢ／ＭＡ）が、０．００８以上０．５以下である請求項１に記載の静電荷像現像用トナー。
【請求項３】
前記トナー母粒子が、着色剤を更に含む請求項１又は請求項２に記載の静電荷像現像用トナー。
【請求項４】
前記トナー母粒子が、５’−クロロ−３−ヒドロキシ−２’−メトキシ−２−ナフトアニリドを更に含む請求項１乃至請求項３のいずれか１項に記載の静電荷像現像用トナー。
【請求項５】
前記５’−クロロ−３−ヒドロキシ−２’−メトキシ−２−ナフトアニリドの含有量が、トナーの全質量に対し、１ｐｐｍ以上３００ｐｐｍ以下である請求項４に記載の静電荷像現像用トナー。
【請求項６】
前記非イオン性界面活性剤が、ポリアルキレンオキシ構造を有する化合物である請求項１乃至請求項５のいずれか１項に記載の静電荷像現像用トナー。
【請求項７】
前記非イオン性界面活性剤が、ポリエチレンオキシ構造を有する化合物である請求項６に記載の静電荷像現像用トナー。
【請求項８】
前記トナー母粒子が、コアシェル型粒子である請求項１乃至請求項７のいずれか１項に記載の静電荷像現像用トナー。
【請求項９】
請求項１乃至請求項８のいずれか１項に記載の静電荷像現像用トナーを含む静電荷像現像剤。
【請求項１０】
請求項１乃至請求項８のいずれか１項に記載の静電荷像現像用トナーを収容し、画像形成装置に着脱されるトナーカートリッジ。
【請求項１１】
請求項９に記載の静電荷像現像剤を収容し、前記静電荷像現像剤により、像保持体の表面に形成された静電荷像をトナー画像として現像する現像手段を備え、画像形成装置に着脱されるプロセスカートリッジ。
【請求項１２】
像保持体と、
前記像保持体の表面を帯電する帯電手段と、
帯電した前記像保持体の表面に静電荷像を形成する静電荷像形成手段と、
請求項９に記載の静電荷像現像剤を収容し、前記静電荷像現像剤により、前記像保持体の表面に形成された静電荷像をトナー画像として現像する現像手段と、
前記像保持体の表面に形成されたトナー画像を記録媒体の表面に転写する転写手段と、
前記記録媒体の表面に転写されたトナー画像を定着する定着手段と、
を備える画像形成装置。
【請求項１３】
像保持体の表面を帯電する帯電工程と、
帯電した前記像保持体の表面に静電荷像を形成する静電荷像形成工程と、
請求項９の静電荷像現像剤により、前記像保持体の表面に形成された静電荷像をトナー画像として現像する現像工程と、
前記像保持体の表面に形成されたトナー画像を記録媒体の表面に転写する転写工程と、
前記記録媒体の表面に転写されたトナー画像を定着する定着工程と、
を有する画像形成方法。
【発明の詳細な説明】
【技術分野】
【０００１】
本発明は、静電荷像現像用トナー、静電荷像現像剤、トナーカートリッジ、プロセスカートリッジ、画像形成装置及び画像形成方法に関する。
【背景技術】
【０００２】
電子写真法など、静電荷像を経て画像情報を可視化する方法は、現在さまざまな分野で利用されている。
従来、電子写真法においては、感光体や静電記録体上に種々の手段を用いて静電潜像を形成し、この静電潜像にトナーと呼ばれる検電性粒子を付着させて静電潜像（トナー像）を現像し、被転写体表面に転写し、加熱等により定着する、という複数の工程を経て、可視化する方法が一般的に使用されている。
【０００３】
また、従来のトナーとしては、特許文献１に記載されたものが知られている。
特許文献１には、結着樹脂、着色剤、非イオン性界面活性剤および荷電制御樹脂を有するトナー粒子と、無機微粉体とを有するトナーであって、該非イオン性界面活性剤は、少なくともオキシエチレン基またはオキシプロピレン基を有するポリオキシアルキレン鎖を有し、該非イオン性界面活性剤の親水親油バランス（ＨＬＢ）値が３．５以上１６．５以下であり、該トナー粒子表面に存在する該非イオン性界面活性剤の量が５００ｐｐｍ以上９０００ｐｐｍ以下であることを特徴とするトナーが開示されている。
【先行技術文献】
【特許文献】
【０００４】
【特許文献１】特開２０１１−２５７４４６号公報
【発明の概要】
【発明が解決しようとする課題】
【０００５】
本発明が解決しようとする課題は、非イオン性界面活性剤の含有量が、トナーの全質量に対し、０．０５質量％未満若しくは１質量％超であるか、前記外添剤が、算術平均粒径が５０ｎｍ未満若しくは４００ｎｍ超である粒子をのみを含むか、又は、前記外添剤の遊離量が、５質量％超である場合に比べ、得られる画像におけるトナーの飛び散り抑制性、濃度むら抑制性、背景部かぶり抑制性、及び、像保持体汚染抑制性に優れる静電荷像現像用トナーを提供することである。
【課題を解決するための手段】
【０００６】
前記課題を解決するための具体的手段には、下記の態様が含まれる。
＜１＞  少なくとも非イオン性界面活性剤、結着樹脂、及び、離型剤を含むトナー母粒子と、外添剤とを有し、前記非イオン性界面活性剤の含有量が、トナーの全質量に対し、０．０５質量％以上１質量％以下であり、前記外添剤が、算術平均粒径が５０ｎｍ以上４００ｎｍ以下である粒子を含み、前記外添剤の遊離量が、５質量％以下である静電荷像現像用トナー。
＜２＞  前記静電荷像現像用トナーにおける前記粒子の含有量ＭＡに対する前記トナーにおける前記非イオン性界面活性剤の含有量ＭＢの質量比（ＭＢ／ＭＡ）が、０．００８以上０．３５以下である＜１＞に記載の静電荷像現像用トナー。
＜３＞  前記トナー母粒子が、着色剤を更に含む＜１＞又は＜２＞に記載の静電荷像現像用トナー。
＜４＞  前記トナー母粒子が、５’−クロロ−３−ヒドロキシ−２’−メトキシ−２−ナフトアニリドを更に含む＜１＞乃至＜３＞のいずれか１つに記載の静電荷像現像用トナー。
＜５＞  前記５’−クロロ−３−ヒドロキシ−２’−メトキシ−２−ナフトアニリドの含有量が、トナーの全質量に対し、１ｐｐｍ以上３００ｐｐｍ以下である＜４＞に記載の静電荷像現像用トナー。
＜６＞  前記非イオン性界面活性剤が、ポリアルキレンオキシ構造を有する化合物である＜１＞乃至＜５＞のいずれか１つに記載の静電荷像現像用トナー。
＜７＞  前記非イオン性界面活性剤が、ポリエチレンオキシ構造を有する化合物である＜６＞に記載の静電荷像現像用トナー。
＜８＞  前記トナー母粒子が、コアシェル型粒子である＜１＞乃至＜７＞のいずれか１つに記載の静電荷像現像用トナー。
＜９＞  ＜１＞乃至＜８＞のいずれか１つに記載の静電荷像現像用トナーを含む静電荷像現像剤。
＜１０＞  ＜１＞乃至＜８＞のいずれか１つに記載の静電荷像現像用トナーを収容し、画像形成装置に着脱されるトナーカートリッジ。
＜１１＞  ＜９＞に記載の静電荷像現像剤を収容し、前記静電荷像現像剤により、像保持体の表面に形成された静電荷像をトナー画像として現像する現像手段を備え、画像形成装置に着脱されるプロセスカートリッジ。
＜１２＞  像保持体と、前記像保持体の表面を帯電する帯電手段と、帯電した前記像保持体の表面に静電荷像を形成する静電荷像形成手段と、＜９＞に記載の静電荷像現像剤を収容し、前記静電荷像現像剤により、前記像保持体の表面に形成された静電荷像をトナー画像として現像する現像手段と、前記像保持体の表面に形成されたトナー画像を記録媒体の表面に転写する転写手段と、前記記録媒体の表面に転写されたトナー画像を定着する定着手段と、を備える画像形成装置。
＜１３＞  像保持体の表面を帯電する帯電工程と、帯電した前記像保持体の表面に静電荷像を形成する静電荷像形成工程と、＜９＞の静電荷像現像剤により、前記像保持体の表面に形成された静電荷像をトナー画像として現像する現像工程と、前記像保持体の表面に形成されたトナー画像を記録媒体の表面に転写する転写工程と、前記記録媒体の表面に転写されたトナー画像を定着する定着工程と、を有する画像形成方法。
【発明の効果】
【０００７】
前記＜１＞又は＜３＞に係る発明によれば、非イオン性界面活性剤の含有量が、トナーの全質量に対し、０．０５質量％未満若しくは１質量％超であるか、前記外添剤が、算術平均粒径が５０ｎｍ未満若しくは４００ｎｍ超である粒子をのみを含むか、又は、前記外添剤の遊離量が、５質量％超である場合に比べ、得られる画像におけるトナーの飛び散り抑制性、濃度むら抑制性、背景部かぶり抑制性、及び、像保持体汚染抑制性に優れる静電荷像現像用トナーが提供される。
前記＜２＞に係る発明によれば、前記静電荷像現像用トナーにおける前記粒子の含有量ＭＡに対する前記トナーにおける前記非イオン性界面活性剤の含有量ＭＢの質量比（ＭＢ／ＭＡ）が、０．００８未満又は０．３５超である場合に比べ、得られる画像におけるトナーの飛び散り抑制性、及び、濃度むら抑制性により優れる静電荷像現像用トナーが提供される。
前記＜４＞に係る発明によれば、５’−クロロ−３−ヒドロキシ−２’−メトキシ−２−ナフトアニリドを含まない場合に比べ、得られる画像におけるトナーの飛び散り抑制性、及び、濃度むら抑制性により優れる静電荷像現像用トナーが提供される。
前記＜５＞に係る発明によれば、前記５’−クロロ−３−ヒドロキシ−２’−メトキシ−２−ナフトアニリドの含有量が、トナーの全質量に対し、１ｐｐｍ未満又は３００ｐｐｍ超である場合に比べ、得られる画像におけるトナーの飛び散り抑制性、及び、濃度むら抑制性により優れる静電荷像現像用トナーが提供される。
前記＜６＞に係る発明によれば、前記非イオン性界面活性剤が、グリセリン脂肪酸エステル化合物である場合に比べ、得られる画像におけるトナーの飛び散り抑制性、濃度むら抑制性、背景部かぶり抑制性、及び、像保持体汚染抑制性により優れる静電荷像現像用トナーが提供される。
前記＜７＞に係る発明によれば、前記非イオン性界面活性剤が、ポリアルキレンオキシ構造として、ポリプロピレンオキシ構造のみを有する化合物である場合に比べ、得られる画像におけるトナーの飛び散り抑制性、濃度むら抑制性、背景部かぶり抑制性、及び、像保持体汚染抑制性により優れる静電荷像現像用トナーが提供される。
前記＜８＞に係る発明によれば、前記トナー母粒子が、シェル構造を有しない粒子である場合に比べ、得られる画像におけるトナーの飛び散り抑制性、濃度むら抑制性、背景部かぶり抑制性、及び、像保持体汚染抑制性により優れる静電荷像現像用トナーが提供される。
前記＜９＞乃至＜１３＞に係る発明によれば、トナーにおいて、非イオン性界面活性剤の含有量が、トナーの全質量に対し、０．０５質量％未満若しくは１質量％超であるか、前記外添剤が、算術平均粒径が５０ｎｍ未満若しくは４００ｎｍ超である粒子をのみを含むか、又は、前記外添剤の遊離量が、５質量％超である場合に比べ、得られる画像におけるトナーの飛び散り抑制性、濃度むら抑制性、背景部かぶり抑制性、及び、像保持体汚染抑制性に優れる静電荷像現像剤、トナーカートリッジ、プロセスカートリッジ、画像形成装置又は画像形成方法が提供される。
【図面の簡単な説明】
【０００８】
【図１】本実施形態に係る画像形成装置を示す概略構成図である。
【図２】本実施形態に係るプロセスカートリッジを示す概略構成図である。
【発明を実施するための形態】
【０００９】
本明細書において組成物中の各成分の量について言及する場合、組成物中に各成分に該当する物質が複数種存在する場合には、特に断らない限り、組成物中に存在する当該複数種の物質の合計量を意味する。
本明細書において、「静電荷像現像用トナー」を単に「トナー」ともいい、「静電荷像現像剤」を単に「現像剤」ともいう。
【００１０】
以下、本発明の一例である実施形態について説明する。
【００１１】
＜静電荷像現像用トナー＞
本実施形態に係る静電荷像現像用トナーは、少なくとも非イオン性界面活性剤、結着樹脂、及び、離型剤を含むトナー母粒子と、外添剤とを有し、前記非イオン性界面活性剤の含有量が、トナーの全質量に対し、０．０５質量％以上１質量％以下であり、前記外添剤が、算術平均粒径が５０ｎｍ以上４００ｎｍ以下である粒子を含み、前記外添剤の遊離量が、５質量％以下である。
【００１２】
従来のトナーでは、トナー表面の成分組成のばらつきが大きく、トナー表面における外添剤の固定化状態にばらつきが生じ、部分的な遊離又は埋まりこみが生じるため、トナー同士が十分に絡み合わず、トナーの飛び散りが十分抑制されないという問題があった。
本実施形態に係る静電荷像現像用トナーは、上記構成により、得られる画像におけるトナーの飛び散り抑制性に優れる。この理由は定かではないが、以下に示す理由によるものと推測される。
外添剤として、算術平均粒径が５０ｎｍ以上４００ｎｍ以下である粒子を含み、トナー母粒子の含有量が、トナーの全質量に対し、０．０５質量％以上１質量％以下であり、前記外添剤の遊離量が、５質量％以下であることにより、トナー作製時において、トナーを構成する各材料のまわりに非イオン性界面活性剤が吸着することにより、前記各材料の分散性を保持し、得られるトナーにおいて、トナー表面の成分組成のばらつきが小さく、トナー表面における外添剤の固定化状態のばらつきが小さくなり、転写時、特に多重転写時にトナー同士が十分絡み合い、圧力を受けてもトナーにより形成される層構造が維持されるため、得られる画像におけるトナーの飛び散りが抑制され、また、濃度むら及び背景部のかぶりが抑制され、また、像保持体の汚染抑制性に優れる。
【００１３】
以下、本実施形態に係る静電荷像現像用トナーについて詳細に説明する。
【００１４】
本実施形態に係るトナーは、トナー母粒子（「トナー粒子」ともいう。）と、必要に応じて、外添剤と、を含んで構成される。
【００１５】
（外添剤）
本実施形態に係る静電荷像現像用トナーは、外添剤を有し、前記外添剤が、算術平均粒径が５０ｎｍ以上４００ｎｍ以下である粒子（以下、「特定外添剤」ともいう。）を含み、前記外添剤の遊離量が、５質量％以下である。
【００１６】
特定外添剤の算術平均粒径は、５０ｎｍ以上４００ｎｍ以下であり、得られる画像におけるトナーの飛び散り抑制性、背景部かぶり抑制性、及び、像保持体汚染抑制性の観点から、６０ｎｍ以上３８０ｎｍ以下であることが好ましく、８０ｎｍ以上３５０ｎｍ以下であることがより好ましく、２００ｎｍ以上３００ｎｍ以下であることが特に好ましい。
本実施形態における特定外添剤の算術平均粒径の測定方法は、走査型電子顕微鏡（（株）日立製作所製Ｓ−４１００）により観察して画像を撮影する。撮影した画像を画像処理解析ソフトＷｉｎＲｏｏｆ（三谷商事（株）製）に取り込み、画像解析によって粒子ごとの面積を求め、面積から円相当径（ｎｍ）を求める。粒子１００個以上の円相当径の算術平均を算出し、算術平均粒径とする。
【００１７】
前記外添剤の遊離量は、５質量％以下であり、得られる画像におけるトナーの飛び散り抑制性、及び、像保持体汚染抑制性の観点から、０．１質量％以上５質量％以下であることが好ましく、０．５質量％以上４．５質量％以下であることがより好ましく、１質量％以上４質量％以下であることが特に好ましい。
特定外添剤の多くは、トナー母粒子表面に埋まっていると考えられ、遊離しておらず、特定外添剤の遊離量が小さいトナーとなっている。
前記外添剤の遊離量は、以下の方法により測定及び算出する。
ここで、「外添剤の遊離率」は、温度を４０℃に設定したトナーの水系分散液を４０℃に維持した状態で、振幅６５μｍの超音波振動を１分間与えたときにおける、トナーに含有される粒子の全体量に対する、トナー粒子から遊離している粒子の割合（質量％）を意味する。
外添剤の遊離率の測定方法は、以下の通りである。
トナー２ｇを界面活性剤０．２質量％の水溶液４０ｍＬに分散させる。これを超音波振動（ＵＳ−３００ＡＴ、（株）日本精機製作所製、振幅６５μｍ）を１分間作用させ、その後ろ過し、外添剤を除去したトナー母粒子を得た。次に、超音波エネルギーを付与した混合液をろ紙〔商品名：定性ろ紙（Ｎｏ．２、１１０ｍｍ）、アドバンテック東洋（株）製〕を用いて吸引ろ過し、再度イオン交換水で２回洗浄し、遊離した粒子をろ過して除去後、トナーを乾燥させる。上記の処理により粒子除去後のトナーに残留する粒子量（以下、分散後粒子量とも称する。）と、上記の粒子を除去する処理を行っていないトナーの粒子量と（以下、分散前粒子量とも称する。）、を蛍光Ｘ線法で定量し、分散前粒子量及び分散後粒子量の値を下記式に代入する。
下記式により算出された値を外添剤の遊離率とする。
式：外添剤の遊離率（質量％）＝〔（分散前粒子量−分散後粒子量）／分散前粒子量〕×１００
【００１８】
特定外添剤は、無機粒子であっても、有機樹脂粒子であってもよい。
無機粒子としては、ＳｉＯ２、ＴｉＯ２、メタチタン酸、チタニア−シリカ複合酸化物、メタチタン酸−シリカ複合化合物、Ａｌ２Ｏ３、ＣｕＯ、ＺｎＯ、ＳｎＯ２、ＣｅＯ２、Ｆｅ２Ｏ３、ＭｇＯ、ＢａＯ、ＣａＯ、Ｋ２Ｏ、Ｎａ２Ｏ、ＺｒＯ２、ＣａＯ・ＳｉＯ２、Ｋ２Ｏ・（ＴｉＯ２）ｎ、Ａｌ２Ｏ３・２ＳｉＯ２、ＣａＣＯ３、ＭｇＣＯ３、ＢａＳＯ４、ＭｇＳＯ４等が挙げられる。
また、有機樹脂粒子としては、ポリスチレン、ポリメチルメタクリレート（ＰＭＭＡ）、メラミン樹脂、フッ素樹脂、シリコーン樹脂等の樹脂粒子が挙げられる。
また、特定外添剤は、金属石鹸粒子であってもよい。
金属石鹸としては、公知の金属石鹸、すなわち、長鎖脂肪酸と、ナトリウム及びカリウム以外の金属との塩が用いられる。
金属石鹸としては、例えば、ステアリン酸の、亜鉛、カドミウム、バリウム、鉛、鉄、ニッケル、コバルト、銅、アルミニウム、マグネシウム、カルシウム等の金属塩；二塩基性ステアリン酸鉛：オレイン酸の、亜鉛、マグネシウム、鉄、コバルト、銅、鉛、カルシウム等の金属塩；パルミチン酸の、アルミニウム、カルシウム等の金属塩；カプリル酸鉛、カプロン酸鉛、リノール酸亜鉛、リノール酸コバルト、リシノール酸カルシウム、リシノレイン酸亜鉛、リシノレイン酸カドミウム；及びこれらの混合物等が挙げられる。
金属石鹸粒子としては、ステアリン酸亜鉛粒子が好ましく挙げられ得る。
中でも、特定外添剤は、得られる画像におけるトナーの飛び散り抑制性の観点から、シリカ粒子、メタチタン酸−シリカ複合化合物粒子、ステアリン酸亜鉛粒子、又は、ＰＭＭＡ粒子であることが好ましく、シリカ粒子であることがより好ましい。
【００１９】
特定外添剤の表面は、疎水化処理が施されていることがよい。疎水化処理は、例えば疎水化処理剤に無機粒子を浸漬する等して行う。疎水化処理剤は特に制限されないが、例えば、シラン系カップリング剤、シリコーンオイル、チタネート系カップリング剤、アルミニウム系カップリング剤等が挙げられる。これらは１種単独で使用してもよいし、２種以上を併用してもよい。
【００２０】
特定外添剤の外添量としては、例えば、トナー母粒子に対して、０．０１質量％以上１０質量％以下が好ましく、０．０１質量％以上６質量％以下がより好ましい。
【００２１】
また、本実施形態に係る静電荷像現像用トナーは、前記特定外添剤以外の外添剤を含んでいてもよい。
その他の外添剤としては、例えば、前記特定外添剤以外の無機粒子が挙げられる。その他の外添剤の材質としては、ＳｉＯ２、ＴｉＯ２、Ａｌ２Ｏ３、ＣｕＯ、ＺｎＯ、ＳｎＯ２、ＣｅＯ２、Ｆｅ２Ｏ３、ＭｇＯ、ＢａＯ、ＣａＯ、Ｋ２Ｏ、Ｎａ２Ｏ、ＺｒＯ２、ＣａＯ・ＳｉＯ２、Ｋ２Ｏ・（ＴｉＯ２）ｎ、Ａｌ２Ｏ３・２ＳｉＯ２、ＣａＣＯ３、ＭｇＣＯ３、ＢａＳＯ４、ＭｇＳＯ４等が挙げられる。
【００２２】
その他の外添剤としての無機粒子の表面は、疎水化処理が施されていることがよい。疎水化処理は、例えば疎水化処理剤に無機粒子を浸漬する等して行う。疎水化処理剤は特に制限されないが、例えば、シラン系カップリング剤、シリコーンオイル、チタネート系カップリング剤、アルミニウム系カップリング剤等が挙げられる。これらは１種単独で使用してもよいし、２種以上を併用してもよい。
疎水化処理剤の量としては、例えば、無機粒子１００質量部に対して、１質量部以上１０質量部以下であることが好ましい。
【００２３】
その他の外添剤としては、樹脂粒子（ポリスチレン、ポリメチルメタクリレート（ＰＭＭＡ）、メラミン樹脂等の樹脂粒子）、クリーニング活剤（例えば、ステアリン酸亜鉛に代表される高級脂肪酸の金属塩、フッ素系高分子量体の粒子）等も挙げられる。
【００２４】
その他の外添剤の外添量としては、例えば、トナー母粒子に対して、０．０１質量％以上１０質量％以下が好ましく、０．０１質量％以上６質量％以下がより好ましい。
また、その他の外添剤の外添量は、得られる画像におけるトナーの飛び散り抑制性の観点から、特定外添剤の外添量よりも少ないことが好ましい。
【００２５】
（トナー母粒子）
トナー母粒子は、例えば、非イオン性界面活性剤と、結着樹脂と、離型剤と、必要に応じて、着色剤と、その他添加剤とを含有し、非イオン性界面活性剤と、結着樹脂、着色剤、及び、離型剤を含有することが好ましい。
【００２６】
−非イオン性界面活性剤−
トナー母粒子は、非イオン性界面活性剤を含み、前記非イオン性界面活性剤の含有量は、トナーの全質量に対し、０．０５質量％以上１質量％以下である。
【００２７】
非イオン性界面活性剤としては、特に制限はなく、公知のものが用いられる。具体的には、例えば、ポリオキシエチレンアルキルエーテル類、ポリオキシエチレンアリールエーテル類、グリセリン脂肪酸部分エステル類、ソルビタン脂肪酸部分エステル類、ペンタエリスリトール脂肪酸部分エステル類、プロピレングリコールモノ脂肪酸エステル、ショ糖脂肪酸部分エステル、ポリオキシエチレンソルビタン脂肪酸部分エステル類、ポリオキシエチレンソルビトール脂肪酸部分エステル類、ポリエチレングリコール脂肪酸エステル類、ポリグリセリン脂肪酸部分エステル類、ポリオキシエチレングリセリン脂肪酸部分エステル類、脂肪酸ジエタノールアミド類、Ｎ，Ｎ−ビス−２−ヒドロキシアルキルアミン類、ポリオキシエチレンアルキルアミン、トリエタノールアミン脂肪酸エステル、トリアルキルアミンオキシドなどが挙げられる。
また、非イオン性界面活性剤としては、シリコーン系界面活性剤、及び、フッ素系界面活性剤も挙げられる。
【００２８】
これらの中でも、非イオン性界面活性剤は、得られる画像におけるトナーの飛び散り抑制性の観点から、ポリアルキレンオキシ構造を有する化合物であることが好ましく、ポリエチレンオキシ構造を有する化合物であることがより好ましく、ポリオキシエチレンアルキルエーテル化合物、又は、ポリオキシエチレンアリールエーテル化合物であることが更に好ましく、ポリオキシエチレンラウリルエーテル化合物、又は、ポリオキシエチレンジスチレン化フェニルエーテル化合物であることが特に好ましい。
また、非イオン性界面活性剤としては、得られる画像におけるトナーの飛び散り抑制性の観点から、ポリオキシエチレン（平均付加モル数：１０モル以上６０モル以下）アルキル（炭素数８以上１８以下）エーテル化合物が好ましく、前記アルキル基の炭素数が１２以上１８以下であり、かつ前記平均付加モル数が１２以上１８以下のポリオキシエチレンアルキルエーテル化合物より好ましく挙げられる。非イオン性界面活性剤として具体的には、ポリオキシエチレンオレイルエーテル、ポリオキシエチレンステアリルエーテル、又は、ポリオキシエチレンラウリルエーテルであることが特に好ましい。
【００２９】
また、非イオン性界面活性剤としては、市販品を用いてもよい。
市販品としては、例えば、エマルゲン１５０、エマルゲンＡ−６０、エマルゲンＡ−９０（以上、花王（株）製）等が挙げられる。
【００３０】
トナー母粒子は、非イオン性界面活性剤を、１種単独で含んでいても、２種以上を含んでいてもよい。
非イオン性界面活性剤の含有量は、トナーの全質量に対し、０．０５質量％以上１質量％以下であり、得られる画像におけるトナーの飛び散り抑制性、濃度むら抑制性、背景部かぶり抑制性、及び、像保持体汚染抑制性の観点から、０．０８質量％以上０．９５質量％以下であることが好ましく、０．１質量％以上０．９質量％以下であることがより好ましく、０．２質量％以上０．８質量％以下であることが更に好ましく、０．３質量％以上０．７質量％以下であることが特に好ましい。
また、本実施形態に係る静電荷像現像用トナーに含まれる非イオン性界面活性剤のうち、５０質量％以上がポリアルキレンオキシ構造を有する化合物であることが好ましく、８０質量％以上がポリアルキレンオキシ構造を有する化合物であることがより好ましく、９０質量％以上がポリアルキレンオキシ構造を有する化合物であることが更に好ましく、１００質量％がポリアルキレンオキシ構造を有する化合物であることが特に好ましい。
【００３１】
また、前記静電荷像現像用トナーにおける特定外添剤の含有量ＭＡに対する前記トナーにおける前記非イオン性界面活性剤の含有量ＭＢの質量比（ＭＢ／ＭＡ）は、得られる画像におけるトナーの飛び散り抑制性、濃度むら抑制性、及び、背景部かぶり抑制性の観点から、０．０００５以上０．７以下であることが好ましく、０．００１以上０．５以下であることがより好ましく、０．００８以上０．５以下であることが更に好ましく、０．１以上０．３以下であることが特に好ましい。
【００３２】
−結着樹脂−
結着樹脂としては、例えば、スチレン類（例えばスチレン、パラクロロスチレン、α−メチルスチレン等）、（メタ）アクリル酸エステル類（例えばアクリル酸メチル、アクリル酸エチル、アクリル酸ｎ−プロピル、アクリル酸ｎ−ブチル、アクリル酸ラウリル、アクリル酸２−エチルヘキシル、メタクリル酸メチル、メタクリル酸エチル、メタクリル酸ｎ−プロピル、メタクリル酸ラウリル、メタクリル酸２−エチルヘキシル等）、エチレン性不飽和ニトリル類（例えばアクリロニトリル、メタクリロニトリル等）、ビニルエーテル類（例えばビニルメチルエーテル、ビニルイソブチルエーテル等）、ビニルケトン類（例えばビニルメチルケトン、ビニルエチルケトン、ビニルイソプロペニルケトン等）、オレフィン類（例えばエチレン、プロピレン、ブタジエン等）等の単量体の単独重合体、又はこれら単量体を２種以上組み合せた共重合体からなるビニル系樹脂が挙げられる。
結着樹脂としては、例えば、エポキシ樹脂、ポリエステル樹脂、ポリウレタン樹脂、ポリアミド樹脂、セルロース樹脂、ポリエーテル樹脂、変性ロジン等の非ビニル系樹脂、これらと前記ビニル系樹脂との混合物、又は、これらの共存下でビニル系単量体を重合して得られるグラフト重合体等も挙げられる。
これらの結着樹脂は、１種を単独で用いてもよいし、２種以上を併用してもよい。
【００３３】
結着樹脂としては、非晶性（「非結晶性」ともいう。）樹脂、及び、結晶性樹脂が挙げられる。
結着樹脂は、得られる画像におけるトナーの飛び散り抑制性の観点から、結晶性樹脂を含むことが好ましく、非晶性樹脂、及び、結晶性樹脂を含むことがより好ましい。
結晶性樹脂の含有量は、結着樹脂の全質量に対して、２質量％以上４０質量％以下であることが好ましく、２質量％以上２０質量％以下であることがより好ましい。
【００３４】
なお、樹脂の「結晶性」とは、示差走査熱量測定（ＤＳＣ）において、階段状の吸熱量変化ではなく、明確な吸熱ピークを有することを指し、具体的には、昇温速度１０（℃／ｍｉｎ）で測定した際の吸熱ピークの半値幅が１０℃以内であることを指す。
一方、樹脂の「非晶性」とは、半値幅が１０℃を超えること、階段状の吸熱量変化を示すこと、又は明確な吸熱ピークが認められないことを指す。
【００３５】
ポリエステル樹脂としては、例えば、公知のポリエステル樹脂が挙げられる。
また、結着樹脂は、非晶性ポリエステル樹脂と共に、結晶性ポリエステル樹脂を併用してもよい。結晶性ポリエステル樹脂の含有量は、結着樹脂の全質量に対して、２質量％以上４０質量％以下であることが好ましく、２質量％以上２０質量％以下であることがより好ましい。
【００３６】
・非晶性ポリエステル樹脂
非晶性ポリエステル樹脂としては、例えば、多価カルボン酸と多価アルコールとの縮重合体が挙げられる。なお、非晶性ポリエステル樹脂としては、市販品を使用してもよいし、合成したものを使用してもよい。
【００３７】
多価カルボン酸としては、例えば、脂肪族ジカルボン酸（例えばシュウ酸、マロン酸、マレイン酸、フマル酸、シトラコン酸、イタコン酸、グルタコン酸、コハク酸、アルケニルコハク酸、アジピン酸、セバシン酸等）、脂環式ジカルボン酸（例えばシクロヘキサンジカルボン酸等）、芳香族ジカルボン酸（例えばテレフタル酸、イソフタル酸、フタル酸、ナフタレンジカルボン酸等）、これらの無水物、又はこれらの低級（例えば炭素数１以上５以下）アルキルエステルが挙げられる。これらの中でも、多価カルボン酸としては、例えば、芳香族ジカルボン酸が好ましい。
多価カルボン酸は、ジカルボン酸と共に、架橋構造又は分岐構造をとる３価以上のカルボン酸を併用してもよい。３価以上のカルボン酸としては、例えば、トリメリット酸、ピロメリット酸、これらの無水物、又はこれらの低級（例えば炭素数１以上５以下）アルキルエステル等が挙げられる。
多価カルボン酸は、１種単独で使用してもよいし、２種以上を併用してもよい。
【００３８】
多価アルコールとしては、例えば、脂肪族ジオール（例えばエチレングリコール、ジエチレングリコール、トリエチレングリコール、プロピレングリコール、ブタンジオール、ヘキサンジオール、ネオペンチルグリコール等）、脂環式ジオール（例えばシクロヘキサンジオール、シクロヘキサンジメタノール、水添ビスフェノールＡ等）、芳香族ジオール（例えばビスフェノールＡのエチレンオキサイド付加物、ビスフェノールＡのプロピレンオキサイド付加物等）が挙げられる。これらの中でも、多価アルコールとしては、例えば、芳香族ジオール、脂環式ジオールが好ましく、より好ましくは芳香族ジオールである。
多価アルコールとしては、ジオールと共に、架橋構造又は分岐構造をとる３価以上の多価アルコールを併用してもよい。３価以上の多価アルコールとしては、例えば、グリセリン、トリメチロールプロパン、ペンタエリスリトールが挙げられる。
多価アルコールは、１種単独で使用してもよいし、２種以上を併用してもよい。
【００３９】
非晶性ポリエステル樹脂のガラス転移温度（Ｔｇ）は、５０℃以上８０℃以下が好ましく、５０℃以上６５℃以下がより好ましい。
なお、ガラス転移温度は、示差走査熱量測定（ＤＳＣ）により得られたＤＳＣ曲線より求め、より具体的にはＪＩＳ  Ｋ  ７１２１−１９８７「プラスチックの転移温度測定方法」のガラス転移温度の求め方に記載の「補外ガラス転移開始温度」により求められる。
【００４０】
非晶性ポリエステル樹脂の重量平均分子量（Ｍｗ）は、５，０００以上１，０００，０００以下が好ましく、７，０００以上５００，０００以下がより好ましい。
非晶性ポリエステル樹脂の数平均分子量（Ｍｎ）は、２，０００以上１００，０００以下が好ましい。
非晶性ポリエステル樹脂の分子量分布Ｍｗ／Ｍｎは、１．５以上１００以下が好ましく、２以上６０以下がより好ましい。
なお、重量平均分子量及び数平均分子量は、ゲルパーミエーションクロマトグラフィ（ＧＰＣ）により測定する。ＧＰＣによる分子量測定は、測定装置として東ソー（株）製ＧＰＣ・ＨＬＣ−８１２０ＧＰＣを用い、東ソー（株）製カラム・ＴＳＫｇｅｌ  ＳｕｐｅｒＨＭ−Ｍ（１５ｃｍ）を使用し、ＴＨＦ溶媒で行う。重量平均分子量及び数平均分子量は、この測定結果から単分散ポリスチレン標準試料により作成した分子量校正曲線を使用して算出する。
【００４１】
非晶性ポリエステル樹脂は、周知の製造方法により得られる。具体的には、例えば、重合温度を１８０℃以上２３０℃以下とし、必要に応じて反応系内を減圧にし、縮合の際に発生する水やアルコールを除去しながら反応させる方法により得られる。
なお、原料の単量体が、反応温度下で溶解又は相溶しない場合は、高沸点の溶剤を溶解補助剤として加え溶解させてもよい。この場合、重縮合反応は溶解補助剤を留去しながら行う。相溶性の悪い単量体が存在する場合は、あらかじめ相溶性の悪い単量体とその単量体と重縮合予定の酸又はアルコールとを縮合させておいてから主成分と共に重縮合させるとよい。
【００４２】
・結晶性ポリエステル樹脂
結晶性ポリエステル樹脂は、例えば、多価カルボン酸と多価アルコールとの重縮合体が挙げられる。なお、結晶性ポリエステル樹脂としては、市販品を使用してもよいし、合成したものを使用してもよい。
ここで、結晶性ポリエステル樹脂は、結晶構造を容易に形成するため、芳香族を有する重合性単量体よりも直鎖状脂肪族を有する重合性単量体を用いた重縮合体が好ましい。
【００４３】
多価カルボン酸としては、例えば、脂肪族ジカルボン酸（例えばシュウ酸、コハク酸、グルタル酸、アジピン酸、スベリン酸、アゼライン酸、セバシン酸、１，９−ノナンジカルボン酸、１，１０−デカンジカルボン酸、１，１２−ドデカンジカルボン酸、１，１４−テトラデカンジカルボン酸、１，１８−オクタデカンジカルボン酸等）、芳香族ジカルボン酸（例えばフタル酸、イソフタル酸、テレフタル酸、ナフタレン−２，６−ジカルボン酸等の二塩基酸等）、これらの無水物、又はこれらの低級（例えば炭素数１以上５以下）アルキルエステルが挙げられる。
多価カルボン酸は、ジカルボン酸と共に、架橋構造又は分岐構造をとる３価以上のカルボン酸を併用してもよい。３価のカルボン酸としては、例えば、芳香族カルボン酸（例えば１，２，３−ベンゼントリカルボン酸、１，２，４−ベンゼントリカルボン酸、１，２，４−ナフタレントリカルボン酸等）、これらの無水物、又はこれらの低級（例えば炭素数１以上５以下）アルキルエステルが挙げられる。
多価カルボン酸としては、これらジカルボン酸と共に、スルホン酸基を持つジカルボン酸、エチレン性二重結合を持つジカルボン酸を併用してもよい。
多価カルボン酸は、１種単独で使用してもよいし、２種以上を併用してもよい。
【００４４】
多価アルコールとしては、例えば、脂肪族ジオール（例えば主鎖部分の炭素数が７以上２０以下である直鎖型脂肪族ジオール）が挙げられる。脂肪族ジオールとしては、例えば、エチレングリコール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，１１−ウンデカンジオール、１，１２−ドデカンジオール、１，１３−トリデカンジオール、１，１４−テトラデカンジオール、１，１８−オクタデカンジオール、１，１４−エイコサンデカンジオールなどが挙げられる。これらの中でも、脂肪族ジオールとしては、１，８−オクタンジオール、１，９−ノナンジオール、１，１０−デカンジオールが好ましい。
多価アルコールは、ジオールと共に、架橋構造又は分岐構造をとる３価以上のアルコールを併用してもよい。３価以上のアルコールとしては、例えば、グリセリン、トリメチロールエタン、トリメチロールプロパン、ペンタエリスリトール等が挙げられる。
多価アルコールは、１種単独で使用してもよいし、２種以上を併用してもよい。
【００４５】
ここで、多価アルコールは、脂肪族ジオールの含有量を８０モル％以上とすることがよく、好ましくは９０モル％以上である。
【００４６】
結晶性ポリエステル樹脂の融解温度は、５０℃以上１００℃以下が好ましく、５５℃以上９０℃以下がより好ましく、６０℃以上８５℃以下が更に好ましい。
なお、融解温度は、示差走査熱量測定（ＤＳＣ）により得られたＤＳＣ曲線から、ＪＩＳ  Ｋ７１２１−１９８７「プラスチックの転移温度測定方法」の融解温度の求め方に記載の「融解ピーク温度」により求める。
【００４７】
結晶性ポリエステル樹脂の重量平均分子量（Ｍｗ）は、６，０００以上３５，０００以下が好ましい。
【００４８】
結晶性ポリエステル樹脂は、例えば、非晶性ポリエステルと同様に、周知の製造方法により得られる。
【００４９】
結着樹脂の重量平均分子量（Ｍｗ）は、画像のこすり耐性の観点から、５，０００以上１，０００，０００以下が好ましく、７，０００以上５００，０００以下がより好ましく、２５，０００以上６０，０００以下であることが特に好ましい。結着樹脂の数平均分子量（Ｍｎ）は、２，０００以上１００，０００以下が好ましい。結着樹脂の分子量分布Ｍｗ／Ｍｎは、１．５以上１００以下が好ましく、２以上６０以下がより好ましい。
結着樹脂の重量平均分子量及び数平均分子量は、ゲルパーミエーションクロマトグラフィ（ＧＰＣ）により測定する。ＧＰＣによる分子量測定は、測定装置として東ソー（株）製ＧＰＣ・ＨＬＣ−８１２０ＧＰＣを用い、東ソー（株）製カラム・ＴＳＫｇｅｌ  ＳｕｐｅｒＨＭ−Ｍ（１５ｃｍ）を使用し、テトラヒドロフラン（ＴＨＦ）溶媒で行う。重量平均分子量及び数平均分子量は、この測定結果から単分散ポリスチレン標準試料により作成した分子量校正曲線を使用して算出する。
【００５０】
結着樹脂の含有量は、トナー母粒子全体に対して、４０質量％以上９５質量％以下が好ましく、５０質量％以上９０質量％以下がより好ましく、６０質量％以上８５質量％以下が更に好ましい。
また、トナー母粒子を白色トナー母粒子とする場合の結着樹脂の含有量は、白色トナー母粒子全体に対して、３０質量％以上８５質量％以下が好ましく、４０質量％以上６０質量％以下がより好ましい。
【００５１】
−離型剤−
離型剤としては、例えば、炭化水素系ワックス；カルナバワックス、ライスワックス、キャンデリラワックス等の天然ワックス；モンタンワックス等の合成又は鉱物・石油系ワックス；脂肪酸エステル、モンタン酸エステル等のエステル系ワックス；などが挙げられる。離型剤は、これに限定されるものではない。
【００５２】
離型剤の融解温度は、５０℃以上１１０℃以下が好ましく、６０℃以上１００℃以下がより好ましい。
融解温度は、示差走査熱量測定（ＤＳＣ）により得られたＤＳＣ曲線から、ＪＩＳ  Ｋ７１２１−１９８７「プラスチックの転移温度測定方法」の融解温度の求め方に記載の「融解ピーク温度」により求める。
【００５３】
離型剤の含有量は、トナー母粒子全体に対して、１質量％以上２０質量％以下が好ましく、５質量％以上１５質量％以下がより好ましい。
【００５４】
−５’−クロロ−３−ヒドロキシ−２’−メトキシ−２−ナフトアニリド−
前記トナー母粒子は、得られる画像におけるトナーの飛び散り抑制性の観点から、５’−クロロ−３−ヒドロキシ−２’−メトキシ−２−ナフトアニリドを含むことが好ましい。
本実施形態に係る静電荷像現像用トナーにおける５’−クロロ−３−ヒドロキシ−２’−メトキシ−２−ナフトアニリドの含有量は、得られる画像におけるトナーの飛び散り抑制性の観点から、質量基準で、０．１ｐｐｍ以上１，０００ｐｐｍ以下であることが好ましく、１ｐｐｍ以上３００ｐｐｍ以下であることがより好ましく、３ｐｐｍ以上２５０ｐｐｍ以下であることが更に好ましく、１０ｐｐｍ以上２００ｐｐｍ以下であることが特に好ましい。
【００５５】
本実施形態における５’−クロロ−３−ヒドロキシ−２’−メトキシ−２−ナフトアニリドの含有量とは、下記方法により定量された値をいう。
５’−クロロ−３−ヒドロキシ−２’−メトキシ−２−ナフトアニリドを液体クロマトグラフィー（ＬＣ−ＵＶ）で予め測定した検量線によりトナー中の５’−クロロ−３−ヒドロキシ−２’−メトキシ−２−ナフトアニリドの含有量を求める。具体的にはトナー０．０５ｇを秤量し、テトラヒドロフランを加えた後３０分間超音波抽出を行った。その後抽出液を回収し、アセトニトリルで正確に２０ｍＬとした液を試料溶液とし、液体クロマトグラフィー（ＬＣ−ＵＶ）で測定する。
【００５６】
−着色剤−
着色剤としては、例えば、カーボンブラック、クロムイエロー、ハンザイエロー、ベンジジンイエロー、スレンイエロー、キノリンイエロー、ピグメントイエロー、パーマネントオレンジＧＴＲ、ピラゾロンオレンジ、バルカンオレンジ、ウオッチヤングレッド、パーマネントレッド、ブリリアントカーミン３Ｂ、ブリリアントカーミン６Ｂ、デュポンオイルレッド、ピラゾロンレッド、リソールレッド、ローダミンＢレーキ、レーキレッドＣ、ピグメントレッド、ローズベンガル、アニリンブルー、ウルトラマリンブルー、カルコオイルブルー、メチレンブルークロライド、フタロシアニンブルー、ピグメントブルー、フタロシアニングリーン、マラカイトグリーンオキサレートなどの種々の顔料、又は、アクリジン系、キサンテン系、アゾ系、ベンゾキノン系、アジン系、アントラキノン系、チオインジコ系、ジオキサジン系、チアジン系、アゾメチン系、インジコ系、フタロシアニン系、アニリンブラック系、ポリメチン系、トリフェニルメタン系、ジフェニルメタン系、チアゾール系などの各種染料等が挙げられる。
着色剤は、１種類単独で用いてもよいし、２種以上を併用してもよい。
【００５７】
着色剤は、必要に応じて表面処理された着色剤を用いてもよく、分散剤と併用してもよい。また、着色剤は、複数種を併用してもよい。
【００５８】
着色剤の含有量としては、例えば、トナー母粒子全体に対して、１質量％以上３０質量％以下が好ましく、３質量％以上１５質量％以下がより好ましい。
【００５９】
−その他の添加剤−
その他の添加剤としては、例えば、磁性体、帯電制御剤、無機粉体等の公知の添加剤が挙げられる。これらの添加剤は、内添剤としてトナー母粒子に含まれる。
【００６０】
−トナー母粒子の特性等−
トナー母粒子は、単層構造のトナー母粒子であってもよいし、芯部（コア粒子）と芯部を被覆する被覆層（シェル層）とで構成された所謂コア・シェル構造のトナー母粒子（コアシェル型粒子）であってもよい。コア・シェル構造のトナー母粒子は、例えば、結着樹脂と必要に応じて着色剤及び離型剤等を含む芯部と、結着樹脂を含む被覆層と、で構成されている。
中でも、トナー母粒子は、得られる画像におけるトナーの飛び散り抑制性の観点から、コアシェル型粒子であることが好ましい。
また、トナー母粒子がコアシェル型粒子である場合、得られる画像におけるトナーの飛び散り抑制性の観点から、前記非イオン性界面活性剤は、コア及びシェルの両方に含まれていることが好ましい。
【００６１】
トナーの体積平均粒径（Ｄ５０ｖ）としては、２μｍ以上１０μｍ以下が好ましく、４μｍ以上８μｍ以下がより好ましい。
【００６２】
トナーの体積平均粒径は、コールターマルチサイザーII（ベックマン・コールター社製）を用い、電解液はＩＳＯＴＯＮ−II（ベックマン・コールター社製）を使用して測定される。
測定に際しては、分散剤として、界面活性剤（アルキルベンゼンスルホン酸ナトリウムが好ましい）の５質量％水溶液２ｍＬ中に測定試料を０．５ｍｇ以上５０ｍｇ以下加える。これを電解液１００ｍＬ以上１５０ｍＬ以下中に添加する。
試料を懸濁した電解液は超音波分散器で１分間分散処理を行い、コールターマルチサイザーIIにより、アパーチャー径１００μｍのアパーチャーを用いて２μｍ以上６０μｍ以下の範囲の粒径の粒子について、各々の粒径を測定する。サンプリングする粒子数は５０，０００個である。
測定された粒径について、小径側から体積基準の累積分布を描いて、累積５０％となる粒径を体積平均粒径Ｄ５０ｖと定義する。
【００６３】
本実施形態においてトナー母粒子の平均円形度は、特に制限はないが、像保持体からのトナーのクリーニング性を良化する観点からは、０．９１以上０．９８以下が好ましく、０．９４以上０．９８以下がより好ましく、０．９５以上０．９７以下が更に好ましい。
【００６４】
本実施形態においてトナー母粒子の円形度とは、（粒子投影像と同じ面積をもつ円の周囲長）÷（粒子投影像の周囲長）であり、トナー母粒子の平均円形度とは、円形度の分布において小さい側から累積５０％となる円形度である。トナー母粒子の平均円形度は、フロー式粒子像解析装置でトナー母粒子を少なくとも３，０００個解析して求める。
【００６５】
トナー母粒子の平均円形度は、例えば、トナー母粒子を凝集合一法で製造する場合、融合・合一工程における、分散液の撹拌速度、分散液の温度又は保持時間を調整することによって制御しうる。
【００６６】
［トナーの製造方法］
次に、本実施形態に係るトナーの製造方法について説明する。
本実施形態に係るトナーは、トナー母粒子を製造後、トナー母粒子に対して、外添剤を外添することで得られる。
【００６７】
トナー母粒子は、乾式製法（例えば、混練粉砕法等）、湿式製法（例えば、凝集合一法、懸濁重合法、溶解懸濁法等）のいずれにより製造してもよい。これらの製法に特に制限はなく、公知の製法が採用される。これらの中でも、凝集合一法により、トナー母粒子を得ることがよい。
混練粉砕法では、非イオン性界面活性剤、結着樹脂及び離型剤を含み、任意に、着色剤及び５’−クロロ−３−ヒドロキシ−２’−メトキシ−２−ナフトアニリドを含むトナー形成材料を混練して混練物を得た後、前記混練物を粉砕することによりトナー粒子を好適に作製される。
【００６８】
また、具体的には、例えば、トナー母粒子を凝集合一法により製造する場合、結着樹脂となる樹脂粒子が分散された樹脂粒子分散液を準備する工程（樹脂粒子分散液準備工程）と、樹脂粒子分散液中で（必要に応じて他の粒子分散液を混合した後の分散液中で）、樹脂粒子（必要に応じて他の粒子）を凝集させ、凝集粒子を形成する工程（凝集粒子形成工程）と、凝集粒子が分散された凝集粒子分散液を加熱し、凝集粒子を融合・合一して、トナー母粒子を形成する工程（融合・合一工程）と、を経て、トナー母粒子を製造する。
５’−クロロ−３−ヒドロキシ−２’−メトキシ−２−ナフトアニリドは、凝集粒子形成工程において分散液中に添加してもよい。
【００６９】
以下、各工程の詳細について説明する。
以下の説明では、着色剤、及び離型剤を含むトナー母粒子を得る方法について説明するが、着色剤、離型剤は、必要に応じて用いられるものである。無論、着色剤、離型剤以外のその他添加剤を用いてもよい。
【００７０】
−樹脂粒子分散液準備工程−
結着樹脂となる樹脂粒子が分散された樹脂粒子分散液と共に、例えば、着色剤粒子が分散された着色剤粒子分散液、離型剤粒子が分散された離型剤粒子分散液を準備する。
【００７１】
樹脂粒子分散液は、例えば、樹脂粒子を界面活性剤により分散媒中に分散させることにより調製する。
【００７２】
樹脂粒子分散液に用いる分散媒としては、例えば水系媒体が挙げられる。
水系媒体としては、例えば、蒸留水、イオン交換水等の水、アルコール類等が挙げられる。これらは、１種単独で使用してもよいし、２種以上を併用してもよい。
【００７３】
界面活性剤としては、例えば、硫酸エステル塩系、スルホン酸塩系、リン酸エステル系、せっけん系等のアニオン界面活性剤；アミン塩型、４級アンモニウム塩型等のカチオン界面活性剤；ポリエチレングリコール系、アルキルフェノールエチレンオキサイド付加物系、多価アルコール系等の非イオン系界面活性剤等が挙げられる。これらの中でも特に、アニオン界面活性剤、カチオン界面活性剤が挙げられる。非イオン系界面活性剤は、アニオン界面活性剤又はカチオン界面活性剤と併用してもよい。
中でも、非イオン性界面活性剤を用いることが好ましく、非イオン性界面活性剤とアニオン界面活性剤又はカチオン界面活性剤とを併用することが好ましい。
界面活性剤は、１種単独で使用してもよいし、２種以上を併用してもよい。
【００７４】
樹脂粒子分散液において、樹脂粒子を分散媒に分散する方法としては、例えば回転せん断型ホモジナイザーや、メディアを有するボールミル、サンドミル、ダイノミル等の一般的な分散方法が挙げられる。また、樹脂粒子の種類によっては、転相乳化法によって分散媒に樹脂粒子を分散させてもよい。転相乳化法とは、分散すべき樹脂を、その樹脂が可溶な疎水性有機溶剤中に溶解せしめ、有機連続相（Ｏ相）に塩基を加えて中和したのち、水系媒体（Ｗ相）を投入することによって、Ｗ／ＯからＯ／Ｗへの転相を行い、樹脂を水系媒体中に粒子状に分散する方法である。
【００７５】
樹脂粒子分散液中に分散する樹脂粒子の体積平均粒径としては、例えば０．０１μｍ以上１μｍ以下が好ましく、０．０８μｍ以上０．８μｍ以下がより好ましく、０．１μｍ以上０．６μｍ以下が更に好ましい。
樹脂粒子の体積平均粒径は、レーザ回折式粒度分布測定装置（例えば、堀場製作所製、ＬＡ−７００）の測定によって得られた粒度分布を用い、分割された粒度範囲（チャンネル）に対し、体積について小粒径側から累積分布を引き、全粒子に対して累積５０％となる粒径を体積平均粒径Ｄ５０ｖとして測定される。他の分散液中の粒子の体積平均粒径も同様に測定される。
【００７６】
樹脂粒子分散液に含まれる樹脂粒子の含有量は、５質量％以上５０質量％以下が好ましく、１０質量％以上４０質量％以下がより好ましい。
【００７７】
樹脂粒子分散液と同様にして、例えば、着色剤粒子分散液、離型剤粒子分散液も調製される。つまり、樹脂粒子分散液における粒子の体積平均粒径、分散媒、分散方法、及び粒子の含有量に関しては、着色剤粒子分散液中に分散する着色剤粒子、及び離型剤粒子分散液中に分散する離型剤粒子についても同様である。
【００７８】
−凝集粒子形成工程−
次に、樹脂粒子分散液と、着色剤粒子分散液と、離型剤粒子分散液と、を混合する。このとき、非イオン性界面活性剤を混合してもよいし、５’−クロロ−３−ヒドロキシ−２’−メトキシ−２−ナフトアニリドを混合してもよい。
そして、混合分散液中で、樹脂粒子と着色剤粒子と離型剤粒子とをヘテロ凝集させ目的とするトナー母粒子の径に近い径を持つ、樹脂粒子と着色剤粒子と離型剤粒子とを含む凝集粒子を形成する。
【００７９】
具体的には、例えば、混合分散液に凝集剤を添加すると共に、混合分散液のｐＨを酸性（例えばｐＨ２以上５以下）に調整し、必要に応じて分散安定剤を添加した後、樹脂粒子のガラス転移温度に近い温度（具体的には、例えば、樹脂粒子のガラス転移温度−３０℃以上ガラス転移温度−１０℃以下）に加熱し、混合分散液に分散された粒子を凝集させて、凝集粒子を形成する。
凝集粒子形成工程においては、例えば、混合分散液を回転せん断型ホモジナイザーで撹拌下、室温（例えば２５℃）で凝集剤を添加し、混合分散液のｐＨを酸性（例えばｐＨ２以上５以下）に調整し、必要に応じて分散安定剤を添加した後に、加熱を行ってもよい。
【００８０】
凝集剤としては、例えば、混合分散液に含まれる界面活性剤と逆極性の界面活性剤、無機金属塩、２価以上の金属錯体が挙げられる。凝集剤として金属錯体を用いた場合には、界面活性剤の使用量が低減され、帯電特性が向上する。
凝集剤と共に、該凝集剤の金属イオンと錯体もしくは類似の結合を形成する添加剤を必要に応じて用いてもよい。この添加剤としては、キレート剤が好適に用いられる。
【００８１】
無機金属塩としては、例えば、塩化カルシウム、硝酸カルシウム、塩化バリウム、塩化マグネシウム、塩化亜鉛、塩化アルミニウム、硫酸アルミニウム等の金属塩；ポリ塩化アルミニウム、ポリ水酸化アルミニウム、多硫化カルシウム等の無機金属塩重合体；などが挙げられる。
キレート剤としては、水溶性のキレート剤を用いてもよい。キレート剤としては、例えば、酒石酸、クエン酸、グルコン酸等のオキシカルボン酸；イミノ二酢酸（ＩＤＡ）、ニトリロ三酢酸（ＮＴＡ）、エチレンジアミン四酢酸（ＥＤＴＡ）等のアミノカルボン酸；などが挙げられる。
凝集剤の添加量は、樹脂粒子１００質量部に対して０．０１質量部以上５．０質量部以下が好ましく、０．１質量部以上３．０質量部未満がより好ましい。
【００８２】
−融合・合一工程−
次に、凝集粒子が分散された凝集粒子分散液を、例えば、樹脂粒子のガラス転移温度以上（例えば樹脂粒子のガラス転移温度より３０℃から５０℃高い温度以上）、かつ離型剤の融解温度以上に加熱して、凝集粒子を融合・合一し、トナー母粒子を形成する。
融合・合一工程では、樹脂粒子のガラス転移温度以上、離型剤の融解温度以上では、樹脂および離型剤が融和した状態にある。その後、冷却してトナーを得る。
トナー中の離型剤のアスペクト比を調整する方法としては、冷却時に離型剤の凝固点周辺温度で一定時間保持することで結晶成長させたり、融解温度の異なる離型剤を２種類以上使用することにより冷却中の結晶成長を促すことができ、調整できる。
【００８３】
以上の工程を経て、トナー母粒子が得られる。
凝集粒子が分散された凝集粒子分散液を得た後、前記凝集粒子分散液と、樹脂粒子が分散された樹脂粒子分散液と、を更に混合し、凝集粒子の表面に更に樹脂粒子を付着するように凝集して、第２凝集粒子を形成する工程と、第２凝集粒子が分散された第２凝集粒子分散液に対して加熱をし、第２凝集粒子を融合・合一して、コア・シェル構造のトナー母粒子を形成する工程と、を経て、トナー母粒子を製造してもよい。
【００８４】
融合・合一工程終了後、溶液中に形成されたトナー母粒子に、公知の洗浄工程、固液分離工程、及び乾燥工程を施して乾燥した状態のトナー母粒子を得る。洗浄工程は、帯電性の観点から、イオン交換水による置換洗浄を充分に施すことがよい。固液分離工程は、生産性の観点から、吸引濾過、加圧濾過等を施すことがよい。乾燥工程は、生産性の観点から、凍結乾燥、気流乾燥、流動乾燥、振動型流動乾燥等を施すことがよい。
【００８５】
そして、本実施形態に係るトナーは、例えば、得られた乾燥状態のトナー母粒子に、外添剤を添加し、混合することにより製造される。混合は、例えばＶブレンダー、ヘンシェルミキサー、レーディゲミキサー等によって行うことがよい。更に、必要に応じて、振動篩分機、風力篩分機等を使ってトナーの粗大粒子を取り除いてもよい。
【００８６】
＜静電荷像現像剤＞
本実施形態に係る静電荷像現像剤は、本実施形態に係るトナーを少なくとも含むものである。本実施形態に係る静電荷像現像剤は、本実施形態に係るトナーのみを含む一成分現像剤であってもよいし、当該トナーとキャリアとを混合した二成分現像剤であってもよい。
【００８７】
キャリアとしては、特に制限はなく、公知のキャリアが挙げられる。キャリアとしては、例えば、磁性粉からなる芯材の表面に樹脂を被覆した被覆キャリア；マトリックス樹脂中に磁性粉が分散して配合された磁性粉分散型キャリア；多孔質の磁性粉に樹脂を含浸させた樹脂含浸型キャリア；等が挙げられる。磁性粉分散型キャリア及び樹脂含浸型キャリアは、当該キャリアの構成粒子を芯材とし、この表面に樹脂を被覆したキャリアであってもよい。
【００８８】
磁性粉としては、例えば、鉄、ニッケル、コバルト等の磁性金属；フェライト、マグネタイト等の磁性酸化物；などが挙げられる。
【００８９】
被覆用の樹脂及びマトリックス樹脂としては、例えば、ポリエチレン、ポリプロピレン、ポリスチレン、ポリビニルアセテート、ポリビニルアルコール、ポリビニルブチラール、ポリ塩化ビニル、ポリビニルエーテル、ポリビニルケトン、塩化ビニル−酢酸ビニル共重合体、スチレン−アクリル酸エステル共重合体、オルガノシロキサン結合を含んで構成されるストレートシリコーン樹脂又はその変性品、フッ素樹脂、ポリエステル、ポリカーボネート、フェノール樹脂、エポキシ樹脂等が挙げられる。被覆用の樹脂及びマトリックス樹脂には、導電性粒子等の添加剤を含ませてもよい。導電性粒子としては、金、銀、銅等の金属、カーボンブラック、酸化チタン、酸化亜鉛、酸化スズ、硫酸バリウム、ホウ酸アルミニウム、チタン酸カリウム等の粒子が挙げられる。
【００９０】
芯材の表面を樹脂で被覆するには、被覆用の樹脂、及び各種添加剤（必要に応じて使用する）を適当な溶媒に溶解した被覆層形成用溶液により被覆する方法等が挙げられる。溶媒としては、特に限定されるものではなく、使用する樹脂の種類や、塗布適性等を勘案して選択すればよい。具体的な樹脂被覆方法としては、芯材を被覆層形成用溶液中に浸漬する浸漬法；被覆層形成用溶液を芯材表面に噴霧するスプレー法；芯材を流動エアーにより浮遊させた状態で被覆層形成用溶液を噴霧する流動床法；ニーダーコーター中でキャリアの芯材と被覆層形成用溶液とを混合し、その後に溶剤を除去するニーダーコーター法；等が挙げられる。
【００９１】
二成分現像剤におけるトナーとキャリアとの混合比（質量比）は、トナー：キャリア＝１：１００乃至３０：１００が好ましく、３：１００乃至２０：１００がより好ましい。
【００９２】
＜画像形成装置、画像形成方法＞
本実施形態に係る画像形成装置／画像形成方法について説明する。
本実施形態に係る画像形成装置は、像保持体と、像保持体の表面を帯電する帯電手段と、帯電した像保持体の表面に静電荷像を形成する静電荷像形成手段と、静電荷像現像剤を収容し、静電荷像現像剤により、像保持体の表面に形成された静電荷像をトナー画像として現像する現像手段と、像保持体の表面に形成されたトナー画像を記録媒体の表面に転写する転写手段と、記録媒体の表面に転写されたトナー画像を定着する定着手段と、を備える。そして、静電荷像現像剤として、本実施形態に係る静電荷像現像剤が適用される。
【００９３】
本実施形態に係る画像形成装置では、像保持体の表面を帯電する帯電工程と、帯電した像保持体の表面に静電荷像を形成する静電荷像形成工程と、本実施形態に係る静電荷像現像剤により、像保持体の表面に形成された静電荷像をトナー画像として現像する現像工程と、像保持体の表面に形成されたトナー画像を記録媒体の表面に転写する転写工程と、記録媒体の表面に転写されたトナー画像を定着する定着工程と、を有する画像形成方法（本実施形態に係る画像形成方法）が実施される。
【００９４】
本実施形態に係る画像形成装置は、像保持体の表面に形成されたトナー画像を直接記録媒体に転写する直接転写方式の装置；像保持体の表面に形成されたトナー画像を中間転写体の表面に一次転写し、中間転写体の表面に転写されたトナー画像を記録媒体の表面に二次転写する中間転写方式の装置；トナー画像の転写後、帯電前の像保持体の表面をクリーニングするクリーニング手段を備えた装置；トナー画像の転写後、帯電前に像保持体の表面に除電光を照射して除電する除電手段を備える装置；等の公知の画像形成装置が適用される。
本実施形態に係る画像形成装置が中間転写方式の装置の場合、転写手段は、例えば、表面にトナー画像が転写される中間転写体と、像保持体の表面に形成されたトナー画像を中間転写体の表面に一次転写する一次転写手段と、中間転写体の表面に転写されたトナー画像を記録媒体の表面に二次転写する二次転写手段と、を有する構成が適用される。
【００９５】
本実施形態に係る画像形成装置において、例えば、現像手段を含む部分が、画像形成装置に対して着脱するカートリッジ構造（プロセスカートリッジ）であってもよい。プロセスカートリッジとしては、例えば、本実施形態に係る静電荷像現像剤を収容した現像手段を備えるプロセスカートリッジが好適に用いられる。
【００９６】
以下、本実施形態に係る画像形成装置の一例を説明するが、これに限定されるわけではない。以下の説明においては、図に示す主要部を説明し、その他はその説明を省略する。
【００９７】
図１は、本実施形態に係る画像形成装置を示す概略構成図である。
図１に示す画像形成装置は、色分解された画像データに基づく、イエロー（Ｙ）、マゼンタ（Ｍ）、シアン（Ｃ）、ブラック（Ｋ）の各色の画像を出力する電子写真方式の第１乃至第４の画像形成ユニット１０Ｙ、１０Ｍ、１０Ｃ、１０Ｋ（画像形成手段）を備えている。これらの画像形成ユニット（以下、単に「ユニット」ともいう）１０Ｙ、１０Ｍ、１０Ｃ、１０Ｋは、水平方向に互いに予め定められた距離離間して並設されている。これらユニット１０Ｙ、１０Ｍ、１０Ｃ、１０Ｋは、画像形成装置に対して着脱するプロセスカートリッジであってもよい。
【００９８】
各ユニット１０Ｙ、１０Ｍ、１０Ｃ、１０Ｋの上方には、各ユニットを通して中間転写ベルト（中間転写体の一例）２０が延設されている。中間転写ベルト２０は、中間転写ベルト２０の内面に接する、駆動ロール２２及び支持ロール２４に巻きつけて設けられ、第１のユニット１０Ｙから第４のユニット１０Ｋに向う方向に走行するようになっている。支持ロール２４は、図示しないバネ等により駆動ロール２２から離れる方向に力が加えられており、両者に巻きつけられた中間転写ベルト２０に張力が与えられている。中間転写ベルト２０の像保持面側には、駆動ロール２２と対向して中間転写ベルトクリーニング装置３０が備えられている。
【００９９】
各ユニット１０Ｙ、１０Ｍ、１０Ｃ、１０Ｋの現像装置（現像手段の一例）４Ｙ、４Ｍ、４Ｃ、４Ｋのそれぞれには、トナーカートリッジ８Ｙ、８Ｍ、８Ｃ、８Ｋに収められたイエロー、マゼンタ、シアン、ブラックの各トナーの供給がなされる。
【０１００】
第１乃至第４のユニット１０Ｙ、１０Ｍ、１０Ｃ、１０Ｋは、同等の構成及び動作を有しているため、ここでは中間転写ベルト走行方向の上流側に配設されたイエローの画像を形成する第１のユニット１０Ｙについて代表して説明する。
【０１０１】
第１のユニット１０Ｙは、像保持体として作用する感光体１Ｙを有している。感光体１Ｙの周囲には、感光体１Ｙの表面を予め定められた電位に帯電させる帯電ロール（帯電手段の一例）２Ｙ、帯電された表面を色分解された画像信号に基づくレーザ光線３Ｙによって露光して静電荷像を形成する露光装置（静電荷像形成手段の一例）３、静電荷像に帯電したトナーを供給して静電荷像を現像する現像装置（現像手段の一例）４Ｙ、現像したトナー画像を中間転写ベルト２０上に転写する一次転写ロール（一次転写手段の一例）５Ｙ、及び一次転写後に感光体１Ｙの表面に残存するトナーを除去する感光体クリーニング装置（像保持体クリーニング手段の一例）６Ｙが順に配置されている。
【０１０２】
一次転写ロール５Ｙは、中間転写ベルト２０の内側に配置され、感光体１Ｙに対向した位置に設けられている。各ユニットの一次転写ロール５Ｙ、５Ｍ、５Ｃ、５Ｋには、一次転写バイアスを印加するバイアス電源（図示せず）がそれぞれ接続されている。各バイアス電源は、図示しない制御部による制御によって、各一次転写ロールに印加する転写バイアスの値を変える。
【０１０３】
以下、第１のユニット１０Ｙにおいてイエロー画像を形成する動作について説明する。
まず、動作に先立って、帯電ロール２Ｙによって感光体１Ｙの表面が−６００Ｖ乃至−８００Ｖの電位に帯電される。
感光体１Ｙは、導電性（例えば２０℃における体積抵抗率１×１０−６Ωｃｍ以下）の基体上に感光層を積層して形成されている。この感光層は、通常は高抵抗（一般の樹脂の抵抗）であるが、レーザ光線が照射されると、レーザ光線が照射された部分の比抵抗が変化する性質を持っている。そこで、帯電した感光体１Ｙの表面に、図示しない制御部から送られてくるイエロー用の画像データに従って、露光装置３からレーザ光線３Ｙを照射する。それにより、イエローの画像パターンの静電荷像が感光体１Ｙの表面に形成される。
【０１０４】
静電荷像とは、帯電によって感光体１Ｙの表面に形成される像であり、レーザ光線３Ｙによって、感光層の被照射部分の比抵抗が低下し、感光体１Ｙの表面の帯電した電荷が流れ、一方、レーザ光線３Ｙが照射されなかった部分の電荷が残留することによって形成される、いわゆるネガ潜像である。
感光体１Ｙ上に形成された静電荷像は、感光体１Ｙの走行に従って予め定められた現像位置まで回転する。そして、この現像位置で、感光体１Ｙ上の静電荷像が、現像装置４Ｙによってトナー画像として現像され可視化される。
【０１０５】
現像装置４Ｙ内には、例えば、少なくともイエロートナーとキャリアとを含む静電荷像現像剤が収容されている。イエロートナーは、現像装置４Ｙの内部で撹拌されることで摩擦帯電し、感光体１Ｙ上に帯電した帯電荷と同極性（負極性）の電荷を有して現像剤ロール（現像剤保持体の一例）上に保持されている。そして、感光体１Ｙの表面が現像装置４Ｙを通過していくことにより、感光体１Ｙ表面上の除電された潜像部にイエロートナーが静電的に付着し、潜像がイエロートナーによって現像される。イエローのトナー画像が形成された感光体１Ｙは、引続き予め定められた速度で走行され、感光体１Ｙ上に現像されたトナー画像が予め定められた一次転写位置へ搬送される。
【０１０６】
感光体１Ｙ上のイエローのトナー画像が一次転写位置へ搬送されると、一次転写ロール５Ｙに一次転写バイアスが印加され、感光体１Ｙから一次転写ロール５Ｙに向う静電気力がトナー画像に作用し、感光体１Ｙ上のトナー画像が中間転写ベルト２０上に転写される。このとき印加される転写バイアスは、トナーの極性（−）と逆極性の（＋）極性であり、第１のユニット１０Ｙでは制御部（図示せず）によって例えば＋１０μＡに制御されている。感光体１Ｙ上に残留したトナーは、感光体クリーニング装置６Ｙで除去されて回収される。
【０１０７】
第２ユニット１０Ｍ以降の一次転写ロール５Ｍ、５Ｃ、５Ｋに印加される一次転写バイアスも、第１のユニットに準じて制御されている。
こうして、第１のユニット１０Ｙにてイエローのトナー画像が転写された中間転写ベルト２０は、第２乃至第４のユニット１０Ｍ、１０Ｃ、１０Ｋを通して順次搬送され、各色のトナー画像が重ねられて多重転写される。
【０１０８】
第１乃至第４のユニットを通して４色のトナー画像が多重転写された中間転写ベルト２０は、中間転写ベルト２０と、中間転写ベルトの内面に接する支持ロール２４と、中間転写ベルト２０の像保持面側に配置された二次転写ロール（二次転写手段の一例）２６とから構成された二次転写部へと至る。一方、記録紙（記録媒体の一例）Ｐが供給機構を介して二次転写ロール２６と中間転写ベルト２０とが接触した隙間に予め定められたタイミングで給紙され、二次転写バイアスが支持ロール２４に印加される。このとき印加される転写バイアスは、トナーの極性（−）と同極性の（−）極性であり、中間転写ベルト２０から記録紙Ｐに向う静電気力がトナー画像に作用し、中間転写ベルト２０上のトナー画像が記録紙Ｐ上に転写される。この際の二次転写バイアスは二次転写部の抵抗を検出する抵抗検出手段（図示せず）により検出された抵抗に応じて決定されるものであり、電圧制御されている。
【０１０９】
トナー画像が転写された記録紙Ｐは定着装置（定着手段の一例）２８における一対の定着ロールの圧接部（ニップ部）へと送り込まれ、トナー画像が記録紙Ｐ上へ定着され、定着画像が形成される。カラー画像の定着が完了した記録紙Ｐは、排出部へ向けて搬出され、一連のカラー画像形成動作が終了される。
【０１１０】
トナー画像を転写する記録紙Ｐとしては、例えば、電子写真方式の複写機、プリンター等に使用される普通紙が挙げられる。記録媒体としては、記録紙Ｐ以外にも、ＯＨＰシート等も挙げられる。定着後における画像表面の平滑性を更に向上させるには、記録紙Ｐの表面も平滑であることが好ましく、例えば、普通紙の表面を樹脂等でコーティングしたコート紙、印刷用のアート紙等が好適に使用される。
【０１１１】
＜プロセスカートリッジ、トナーカートリッジ＞
本実施形態に係るプロセスカートリッジは、本実施形態に係る静電荷像現像剤を収容し、静電荷像現像剤により、像保持体の表面に形成された静電荷像をトナー画像として現像する現像手段を備え、画像形成装置に着脱されるプロセスカートリッジである。
【０１１２】
本実施形態に係るプロセスカートリッジは、現像手段と、必要に応じて、例えば、像保持体、帯電手段、静電荷像形成手段、及び転写手段等のその他手段から選択される少なくとも一つと、を備える構成であってもよい。
【０１１３】
以下、本実施形態に係るプロセスカートリッジの一例を示すが、これに限定されるわけではない。以下の説明においては、図に示す主要部を説明し、その他はその説明を省略する。
【０１１４】
図２は、本実施形態に係るプロセスカートリッジの一例を示す概略構成図である。
図２に示すプロセスカートリッジ２００は、例えば、取り付けレール１１６及び露光のための開口部１１８が備えられた筐体１１７により、感光体１０７（像保持体の一例）と、感光体１０７の周囲に備えられた帯電ロール１０８（帯電手段の一例）、現像装置１１１（現像手段の一例）、及び感光体クリーニング装置１１３（クリーニング手段の一例）を一体的に組み合わせて保持して構成し、カートリッジ化されている。
図２中、１０９は露光装置（静電荷像形成手段の一例）、１１２は転写装置（転写手段の一例）、１１５は定着装置（定着手段の一例）、３００は記録紙（記録媒体の一例）を示している。
【０１１５】
次に、本実施形態に係るトナーカートリッジについて説明する。
本実施形態に係るトナーカートリッジは、本実施形態に係るトナーを収容し、画像形成装置に着脱されるトナーカートリッジである。トナーカートリッジは、画像形成装置内に設けられた現像手段に供給するための補給用のトナーを収容するものである。
【０１１６】
図１に示す画像形成装置は、トナーカートリッジ８Ｙ、８Ｍ、８Ｃ、８Ｋが着脱される構成を有する画像形成装置であり、現像装置４Ｙ、４Ｍ、４Ｃ、４Ｋは、各々の色に対応したトナーカートリッジと、図示しないトナー供給管で接続されている。トナーカートリッジ内に収容されているトナーが少なくなった場合には、このトナーカートリッジが交換される。
【実施例】
【０１１７】
以下、本発明の実施例について説明するが、本発明は以下の実施例に限定されるものではない。なお、以下の説明において、特に断りのない限り、「部」及び「％」はすべて質量基準である。
特定外添剤の算術平均粒径及び遊離量、並びに、５’−クロロ−３−ヒドロキシ−２’−メトキシ−２−ナフトアニリドの含有量は、前述した方法により測定した。
【０１１８】
＜ポリエステル樹脂粒子分散液の調製＞
［ポリエステル樹脂粒子分散液の調製］
・ビスフェノールＡエチレンオキサイド２．２モル付加物：４０モル部
・ビスフェノールＡプロピレンオキサイド２．２モル付加物：６０モル部
・テレフタル酸ジメチル：６０モル部
・フマル酸ジメチル：１５モル部
・ドデセニルコハク酸無水物：２０モル部
・トリメリット酸無水物：５モル部
撹拌器、温度計、コンデンサー及び窒素ガス導入管を備えた反応容器に、上記モノマーのうちフマル酸とトリメリット酸無水物以外と、ジオクタン酸スズを上記モノマーの合計１００部に対して０．２５部投入した。窒素ガス気流下、２３５℃で６時間反応させた後、２００℃に降温して、フマル酸とトリメリット酸無水物を投入し１時間反応させた。温度を２２０℃まで５時間かけて昇温し、１０ｋＰａの圧力下で所望の分子量になるまで重合させ、淡黄色透明なポリエステル樹脂を得た。ポリエステル樹脂は、重量平均分子量が３５，０００、数平均分子量が８，０００、ガラス転移温度が５９℃であった。
【０１１９】
次に、得られたポリエステル樹脂をキャビトロンＣＤ１０１０（（株）ユーロテック製）を高温高圧型に改造した分散機を用いて分散した。イオン交換水８０％、ポリエステル樹脂の濃度が２０％の組成比で、アンモニアによりｐＨを８．５に調整し、回転子の回転速度が６０Ｈｚ、圧力が５ｋｇ／ｃｍ２、熱交換器による加熱１４０℃、の条件でキャビトロンを運転し、ポリエステル樹脂分散液（固形分２０％）を得た。
この分散液における樹脂粒子の体積平均粒径は１３０ｎｍであった。分散液にイオン交換水を加えて固形分量を２０％に調製し、これをポリエステル樹脂粒子分散液とした。
【０１２０】
＜着色剤粒子分散液の調製＞
・マゼンタ顔料（Ｃ．Ｉ．Ｐｉｇｍｅｎｔ  Ｒｅｄ  ２３８、山陽色素（株）製）：７０部
・アニオン性界面活性剤（第一工業製薬（株）製ネオゲンＲＫ）：１部
・イオン交換水：２００部
上記の材料を混合し、ホモジナイザー（ＩＫＡ社製ウルトラタラックスＴ５０）を用いて１０分間分散した。分散液中の固形分量が２０質量％となるようにイオン交換水を加え、体積平均粒径１９０ｎｍの着色剤粒子が分散された着色剤粒子分散液を得た。
【０１２１】
＜離型剤粒子分散液の調製＞
・ポリエチレン系ワックス（炭化水素系ワックス：商品名「ポリワックス７２５（ベイカーペトロライト（株）製）」、融解温度１０４℃）：２７０部
・アニオン性界面活性剤（第一工業製薬（株）製、ネオゲンＲＫ、有効成分量：６０％）：１３．５部（有効成分として、離型剤に対して３．０％）
・イオン交換水：２１．６部
上記成分を混合し、圧力吐出型ホモジナイザー（ゴーリン社製、ゴーリンホモジナイザ）で、内液温度１２０℃にて離型剤を溶解した後、分散圧力５ＭＰａで１２０分間、続いて４０ＭＰａで３６０分間分散処理し、冷却して、離型剤粒子分散液を得た。この離型剤粒子分散液中の粒子の体積平均粒径Ｄ５０は２２５ｎｍであった。その後、イオン交換水を加えて固形分濃度が２０．０％になるように調整した。
【０１２２】
（実施例１乃至６及び８乃至１９、並びに、比較例１乃至６）
＜トナーの作製＞
−トナー母粒子（１）の作製−
・ポリエステル樹脂粒子分散液：１００質量部
・着色剤粒子分散液：１０質量部
・離型剤粒子分散液：９質量部
・５’−クロロ−３−ヒドロキシ−２’−メトキシ−２−ナフトアニリド（東京化成工業（株）製、１％水溶液に希釈して使用した。）：０．２質量部
・表１に記載の非イオン性界面活性剤：０．１質量部
・アニオン性界面活性剤（テイカ（株）製、ＴａｙｃａＰｏｗｅｒ）：０．１質量部
・０．３Ｍ（ｍｏｌ／Ｌ）硝酸水溶液：０．４質量部
・イオン交換水：２００質量部
上記成分を丸型ステンレス製フラスコ中に収容して、ホモジナイザー（ＩＫＡ社製、ウルトラタラックスＴ５０）を用いて分散した後、加熱用オイルバス中で４２℃まで加熱し３０分保持した後、凝集粒子が形成されていることを確認した段階で、追加のポリエステル樹脂粒子分散液５０質量部を添加後、更に３０分保持した。続いて、ニトリロ３酢酸Ｎａ塩（中部キレスト（株）製、キレスト７０）を全液の３質量％となるように添加した。その後１Ｎ（＝ｍｏｌ／Ｌ）の水酸化ナトリウム水溶液をｐＨ７．２に到達するまで穏やかに添加した後、撹拌を継続しながら８５℃まで加熱し、３．０時間保持した。その後、反応生成物をろ過し、イオン交換水で洗浄した後、真空乾燥機を用いて乾燥してトナー母粒子をそれぞれ得た。
【０１２３】
−トナーの作製−
トナー母粒子１００部に対して、表面疎水化処理した一次粒子径（算術平均）４０ｎｍのシリカ粒子（日本アエロジル（株）製、疎水性シリカ：ＲＸ５０）１部、メタチタン酸にイソブチルトリメトキシシランを処理した反応生成物である一次粒子径（算術平均）２０ｎｍのメタチタン酸化合物粒子０．８部、表２に記載の特定外添剤を表２に記載の量を添加し、下記表２に示した遊離量となるように、下記表１に示した条件にてヘンシェルミキサーで混合し、更にレゾナシーブ（（株）徳寿工作所製）に掛けて篩分を行い、静電荷像現像用トナーをそれぞれ得た。
【０１２４】
【表１】
2020154223.tif 000002
【０１２５】
＜静電荷像現像剤の作製＞
得られた静電荷像現像用トナーを８質量部と樹脂被覆されたフェライトキャリア（平均粒子径３５μｍ）１００質量部を混合して二成分現像剤を調製し、現像剤（静電荷像現像剤）をそれぞれ得た。得られた現像剤をそれぞれ、ＤｏｃｕＰｒｉｎｔ  Ｃ２２２０（富士ゼロックス（株）製）の現像器に充填して、低温低湿下環境（１０℃／１５％ＲＨ）で２４時間シーズニングした。
【０１２６】
＜トナー飛び散り抑制性評価＞
富士ゼロックス（株）製「７００Ｄｉｇｉｔａｌ  Ｃｏｌｏｒ  Ｐｒｅｓｓ」を準備し、その現像器に各実施例及び比較例で得られたマゼンタ現像剤を充填した。温度２５℃、湿度３０％ＲＨの環境下でＡ４用紙にマゼンタのベタ画像を１００枚連続で形成した。さらに１０ポイントの直線を用いた格子状線画像を作成した。１０１枚目に作成したトナーの格子状線画像のトナーの飛び散りレベルを観察し、Ａ、Ｂ、Ｃ、Ｄまで４段階で評価した。この評価基準は以下の通りである。
Ａ：５０倍のルーペで観察しても、画像境界部にトナーの飛び散りが見られないレベル。
Ｂ：５０倍のルーペで観察すると、画像境界部にややトナーの飛び散りが見られるが、目視では確認できないレベル。
Ｃ：目視で注視するとやや飛び散りが観察されるが、実使用上問題にならないレベル。
Ｄ：目視で容易に飛び散りが観察され、実使用上問題となるレベル。
【０１２７】
＜画像濃度むら、背景部かぶり、及び、感光体（像保持体）汚染評価＞
評価機：富士ゼロックス（株）製ＤｏｃｕＣｅｎｔｒｅ  ｆ１１００改造増速機
プロセススピード：４５０ｍｍ／秒
定着温度：８０℃から１８０℃まで可変
評価紙：富士ゼロックス（株）製Ｊ紙
−評価−
現像剤（１）を気温３０℃、湿度８５％ＲＨの下で一週間放置後実施した。これをＤｏｃｕＰｒｉｎｔ  Ｃ１６１６（富士ゼロックス（株）製）改造機により、Ａ４紙（Ｐ紙、富士ゼロックス（株）製）にソリッド画像及び文字の混合チャートをそれぞれ５，０００枚連続プリントを行い、最終プリントの定着画像の画像濃度むら、背景部かぶり、感光体（像保持体）汚染の評価を行った。
【０１２８】
＜＜画像濃度むらの評価方法（画像濃度むら抑制性）＞＞
Ｘ−ｒｉｔｅ９３９（Ｘ−ｒｉｔｅ社製）により、前記最終プリントの画像部の濃度をランダムに１０点測定し、画像濃度の最大値と最小値との差を求め、画像濃度むらとした。前記差（濃度むら）の値が小さいほど好ましい。
Ａ：濃度むら≦０．０１
Ｂ：０．０１＜濃度むら≦０．０３
Ｃ：０．０３＜濃度むら≦０．０５
Ｄ：０．０５＜濃度むら
【０１２９】
＜＜背景部かぶりの評価方法（背景部かぶり抑制性）＞＞
Ｘ−ｒｉｔｅ９３９（Ｘ−ｒｉｔｅ社製）により、前記最終プリントの非画像部の濃度をランダムに１０点測定し、平均値を求めて背景部かぶり（かぶり）とした。前記かぶりの値が小さいほど好ましい。
Ａ：かぶり＜０．０１
Ｂ：０．０１≦かぶり＜０．０３
Ｃ：０．０３≦かぶり＜０．０５
Ｄ：０．０５＜かぶり
【０１３０】
＜＜感光体の表面状態（像保持体汚染抑制性）＞＞
前記最終プリント後の感光体の表面状態を、５０倍のルーペで観察し、以下の基準で評価した。
Ａ：ルーペ観察でも付着物及びフィルミング見られない。
Ｂ：ルーペで周方向に薄い付着物あるものの、画像に現れない。
Ｂ−：傷、付着物が見られるものの画像への大きな影響無し。
Ｃ：表面に小さな傷あり、画像濃度ムラあり、実使用上やや問題である。
Ｄ：画像欠陥、傷あり実使用上問題である。
【０１３１】
（実施例６）
−無定形高分子分散液（Ａ）の調製−
・スチレン：７４０部
・ｎ−ブチルアクリレート：６０部
・アクリル酸：８部
・ドデカンチオール：４８部
・四臭化炭素：８部
以上を混合し、溶解したものを、アニオン性界面活性剤（第一工業製薬（株）製、ネオゲンＳＣ）３２部をイオン交換水１，０００部に溶解したものに、フラスコ中で分散し、乳化し、１０分ゆっくりと混合しながら、これに過硫酸アンモニウム８部を溶解したイオン交換水１００部を投入し、窒素置換を行った後、前記フラスコ内を撹拌しながら内容物が７０℃になるまでオイルバスで加熱し、５時間そのまま乳化重合を継続した。こうして、体積平均粒径が１８０ｎｍ、ガラス転移点が５９℃、重量平均分子量（Ｍｗ）が１５，０００である樹脂粒子を分散させてなる無定形高分子分散液（Ａ）（樹脂粒子濃度：４０質量％）を調製した。
【０１３２】
−着色剤分散液（Ａ）の調製−
シアン顔料５００部（大日精化工業（株）製、ＥＣＢ−３０１）、アニオン界面活性剤４０部（第一工業製薬（株）製、ネオゲンＲＫ）、イオン交換水１，４６０部を混合し、溶解させた後、ホモジナイザー（ＩＫＡ社製：ウルトラタラックス）を用いて分散し、着色剤（シアン顔料）を分散させてなる着色剤分散液（Ａ）を調製した。
【０１３３】
−離型剤分散液（Ａ）の調製−
離型剤７００部（理研ビタミン（株）製、リケマールＢ−２００、融点：６８℃）、アニオン界面活性剤３０部（第一工業製薬（株）製、ネオゲンＲＫ）、イオン交換水１，２７０部を混合し、ウォーターバス上にて９０℃に加熱させたままホモジナイザー（ＩＫＡ社製、ウルトラタラックス）を用いて分散し、離型剤分散液を調製した。
【０１３４】
−静電荷像現像用トナー（Ａ）の調製―
樹脂粒子分散液（Ａ）１，６００部、着色剤分散液（Ａ）５５部、離型剤分散液１０１部、塩化カルシウム５部（富士フイルム和光純薬（株）製）、イオン交換水２００部、５’−クロロ−３−ヒドロキシ−２’−メトキシ−２−ナフトアニリド（東京化成工業（株）製）０．２質量部、及び、表１に記載の非イオン性界面活性剤０．１質量部を丸型ステンレス製フラスコ中に収容させ、ｐＨ４．０に調整した後、ホモジナイザー（ＩＫＡ社製、ウルトラタラックスＴ５０）を用いて分散させた後、加熱用オイルバス中で５５℃まで撹拌しながら加熱した。５５℃で３時間保持した後、光学顕微鏡にて観察すると、体積平均粒径が約５．０μｍである凝集粒子が形成されていることが確認された。更に１時間、５５℃で加熱撹拌を保持した後、光学顕微鏡にて観察すると、体積平均粒径が約５．５μｍである凝集粒子が形成されていることが確認された。
この凝集粒子分散液に対し撹拌を継続しながら無定形高分子分散液（Ａ）を１３０部追添加した。この時のｐＨは３．８であった。そこで炭酸ナトリウム（富士フイルム和光純薬（株）製）を０．５質量％に希釈した水溶液を穏やかに添加し、ｐＨを５．０に調整した。この凝集粒子分散液に対し撹拌を継続しながら６５℃まで昇温し、３０分間保持した後、更に８０℃まで昇温して６０分間保持した後、光学顕微鏡にて観察すると、被覆された球形トナー粒子が観察された。その後イオン交換水を添加しながら１００℃／分の速度で２０℃まで降温して粒子を固化させた。
その後、反応生成物をろ過し、イオン交換水で十分に洗浄した後、真空乾燥機を用いて
乾燥させることによりトナー母粒子（Ａ）を得た。
得られたトナー母粒子（Ａ）を用い、表２に記載の条件以外は、実施例１と同様にして、トナー、及び、静電荷像現像剤を得た。
【０１３５】
評価結果をまとめて表２に示す。
【０１３６】
【表２】
2020154223.tif 000003
【０１３７】
上述した以外の表２に記載の略号の詳細を以下に示す。
ＮＳ１：ポリオキシエチレンラウリルエーテル（エマルゲン１５０、花王（株）製）
ＮＳ２：ポリオキシエチレンジスチレン化フェニルエーテル（エマルゲンＡ−６０、花王（株）製）
ＮＳ３：ポリオキシエチレンジスチレン化フェニルエーテル（エマルゲンＡ−９０、花王（株）製）
【０１３８】
前記表２に示す結果から、本実施例の静電荷像現像用トナーは、比較例の静電荷像現像用トナーに比べ、得られる画像における得られる画像におけるトナーの飛び散り抑制性、濃度むら抑制性、及び、背景部かぶり抑制性、並びに、像保持体汚染抑制性に優れることがわかる。
【符号の説明】
【０１３９】
１Ｙ、１Ｍ、１Ｃ、１Ｋ  感光体（像保持体の一例）
２Ｙ、２Ｍ、２Ｃ、２Ｋ  帯電ロール（帯電手段の一例）
３  露光装置（静電荷像形成手段の一例）
３Ｙ、３Ｍ、３Ｃ、３Ｋ  レーザ光線
４Ｙ、４Ｍ、４Ｃ、４Ｋ  現像装置（現像手段の一例）
５Ｙ、５Ｍ、５Ｃ、５Ｋ  一次転写ロール（一次転写手段の一例）
６Ｙ、６Ｍ、６Ｃ、６Ｋ  感光体クリーニング装置（像保持体クリーニング手段の一例）
８Ｙ、８Ｍ、８Ｃ、８Ｋ  トナーカートリッジ
１０Ｙ、１０Ｍ、１０Ｃ、１０Ｋ  画像形成ユニット
２０  中間転写ベルト（中間転写体の一例）
２２  駆動ロール
２４  支持ロール
２６  二次転写ロール（二次転写手段の一例）
２８  定着装置（定着手段の一例）
３０  中間転写ベルトクリーニング装置（中間転写体クリーニング手段の一例）
Ｐ  記録紙（記録媒体の一例）
【０１４０】
１０７  感光体（像保持体の一例）
１０８  帯電ロール（帯電手段の一例）
１０９  露光装置（静電荷像形成手段の一例）
１１１  現像装置（現像手段の一例）
１１２  転写装置（転写手段の一例）
１１３  感光体クリーニング装置（像保持体クリーニング手段の一例）
１１５  定着装置（定着手段の一例）
１１６  取り付けレール
１１７  筐体
１１８  露光のための開口部
２００  プロセスカートリッジ
３００  記録紙（記録媒体の一例）
【図１】
2020154223.tif 000004
【図２】
2020154223.tif 000005